(57)【特許請求の範囲】
【請求項１】
（Ａ）（ａ−１）オレフィンと、炭素数３〜８個のα，β−不飽和カルボン酸との二元共重合体、（ａ−２）オレフィンと、炭素数３〜８個のα，β−不飽和カルボン酸との二元共重合体の金属イオン中和物からなるアイオノマー樹脂、（ａ−３）オレフィンと炭素数３〜８個のα，β−不飽和カルボン酸とα，β−不飽和カルボン酸エステルとの三元共重合体、および、（ａ−４）オレフィンと炭素数３〜８個のα，β−不飽和カルボン酸とα，β−不飽和カルボン酸エステルとの三元共重合体の金属イオン中和物からなるアイオノマー樹脂より成る群から選択される少なくとも一種の樹脂成分と（Ｂ）分子内にアニオン性部位を有する化合物とを含有し、（Ａ）樹脂成分として、（ａ−１）前記二元共重合体、および／または、（ａ−３）前記三元共重合体のみを含有する場合には、さらに（Ｃ）塩基性無機金属化合物を含有するゴルフボール用樹脂組成物であって、
前記ゴルフボール用樹脂組成物が含有する金属イオンと、（Ａ）樹脂成分と、（Ｂ）分子内にアニオン性部位を有する化合物について、非経験的分子軌道計算法として基底関数Ｂ３ＬＹＰ／６−３１Ｇ（ｄ）を用いて求められる
前記金属イオンと（Ｂ）成分中のアニオン性部位との配位エネルギーＡ(kcal/mol)と、
前記金属イオンと（Ａ）成分のカルボキシルイオンとの配位エネルギーＢ(kcal/mol)と、
前記金属イオンと（Ａ）成分のオレフィンとの配位エネルギーＣ(kcal/mol)とが、下記式を満足することを特徴とするゴルフボール用樹脂組成物。
０．３≦（Ａ−Ｃ）／（Ｂ−Ｃ）≦０．６
【請求項２】
（Ｂ）分子内にアニオン性部位を有する化合物は、炭化水素鎖と、さらにカチオン性部位を有する化合物である請求項１に記載のゴルフボール用樹脂組成物。
【請求項３】
（Ｂ）分子内にアニオン性部位を有する化合物は、炭化水素鎖と、さらにカチオン性部位を有する両性界面活性剤である請求項１または２に記載のゴルフボール用樹脂組成物。
【請求項４】
前記両性界面活性剤は、ベタイン型両性界面活性剤、アミドアミノ酸型両性界面活性剤、アルキルアミノ脂肪酸塩、アルキルアミンオキシド、β−アラニン型両性界面活性剤、グリシン型両性界面活性剤、スルホベタイン型両性界面活性剤およびホスホベタイン型両性界面活性剤からなる群より選択される少なくとも１種である請求項３に記載のゴルフボール用樹脂組成物。
【請求項５】
（Ａ）樹脂成分１００質量部に対して、（Ｂ）分子内にアニオン性部位を有する化合物を１質量部以上２００質量部以下含有する請求項１〜４のいずれか一項に記載のゴルフボール用樹脂組成物。
【請求項６】
前記ゴルフボール用樹脂組成物は、（Ａ）樹脂成分として、（ａ−３）オレフィンと炭素数３〜８個のα，β−不飽和カルボン酸とα，β−不飽和カルボン酸エステルとの三元共重合体、および／または、（ａ−４）オレフィンと炭素数３〜８個のα，β−不飽和カルボン酸とα，β−不飽和カルボン酸エステルとの三元共重合体の金属イオン中和物からなるアイオノマー樹脂を含有し、（Ａ）樹脂成分として、（ａ−３）前記三元共重合体のみを含有する場合には、さらに（Ｃ）塩基性無機金属化合物を含有する請求項１〜５のいずれか一項に記載のゴルフボール用樹脂組成物。
【請求項７】
（Ａ）樹脂成分１００質量部に対して、（Ｃ）塩基性無機金属化合物を２００質量部以下含有する請求項１〜６のいずれか一項に記載のゴルフボール用樹脂組成物。
【請求項８】
スラブ硬度が、ショアＤ硬度で５以上、７０以下である請求項１〜７のいずれか一項に記載のゴルフボール用樹脂組成物。
【請求項９】
請求項１〜８のいずれか一項に記載のゴルフボール用樹脂組成物から形成された構成部材を有することを特徴とするゴルフボール。
【請求項１０】
少なくとも一層以上のコアと前記コアを被覆するカバーとを有するゴルフボールであって、前記コアの少なくとも一層が請求項１〜８のいずれか一項に記載のゴルフボール用樹脂組成物から形成されていることを特徴とするゴルフボール。
【請求項１１】
ゴルフボール本体が請求項１〜８のいずれか一項に記載のゴルフボール用樹脂組成物から形成されていることを特徴とするワンピースゴルフボール。
【発明の詳細な説明】
【技術分野】
【０００１】
本発明は、アイオノマー樹脂を含有するゴルフボール用樹脂組成物の改良技術に関するものである。
【背景技術】
【０００２】
ゴルフボールの構造としては、例えば、ゴルフボール本体からなるワンピースゴルフボール、コアとカバーとを有するツーピースゴルフボール、センターと前記センターを被覆する一層の中間層とからなるコアと、前記コアを被覆するカバーとを有するスリーピースゴルフボール、センターと前記センターを被覆する少なくとも二以上の中間層とからなるコアと、前記コアを被覆するカバーとを有するマルチピースゴルフボールが挙げられる。
【０００３】
ゴルフボールの各層を構成する材料として、反発性の高い材料が求められ、アイオノマー樹脂が使用されている。アイオノマー樹脂は、剛性が高く、ゴルフボールの構成部材として使用すると、飛距離の大きいゴルフボールが得られる。アイオノマー樹脂は、中和度を高めることで反発性を向上できることが知られている。しかし、中和度を高めると硬度も同時に上昇するため、柔軟性が低下して打球感が低下する。
【０００４】
この点について、高中和度のアイオノマー樹脂に多量の脂肪酸（金属石鹸）を添加することにより、反発性を高めながら硬度を低下させることが提案されている。しかし、脂肪酸の酸成分が中和に使用される金属イオンを消費してしまうため、高中和による高反発化の効果が十分に得られず、ゴルフボールの打球感と反発性の両立という観点では、柔軟化と高反発化が不十分である。また、金属成分も多量に必要になる。
【０００５】
例えば、特許文献１には、アイオノマー樹脂及び同一分子内に酸とアミン官能基の両方を有する化合物を使用したゴルフボール材料が開示されているが、柔軟化と高反発化の両立という点について未だ改善の余地を残している。
【先行技術文献】
【特許文献】
【０００６】
【特許文献１】特開２００６−２８５１７号公報
【発明の概要】
【発明が解決しようとする課題】
【０００７】
本発明は、上記事情に鑑みてなされたものであり、反発性に優れた柔軟なゴルフボール用樹脂組成物を提供することを目的とする。本発明は、さらに、打球感および反発性に優れるゴルフボールを提供することを課題とする。
【課題を解決するための手段】
【０００８】
上記課題を解決することのできた本発明のゴルフボール用樹脂組成物は、（Ａ）（ａ−１）オレフィンと、炭素数３〜８個のα，β−不飽和カルボン酸との二元共重合体、（ａ−２）オレフィンと、炭素数３〜８個のα，β−不飽和カルボン酸との二元共重合体の金属イオン中和物からなるアイオノマー樹脂、（ａ−３）オレフィンと炭素数３〜８個のα，β−不飽和カルボン酸とα，β−不飽和カルボン酸エステルとの三元共重合体、および、（ａ−４）オレフィンと炭素数３〜８個のα，β−不飽和カルボン酸とα，β−不飽和カルボン酸エステルとの三元共重合体の金属イオン中和物からなるアイオノマー樹脂より成る群から選択される少なくとも一種の樹脂成分と（Ｂ）分子内にアニオン性部位を有する化合物とを含有し、（Ａ）樹脂成分として、（ａ−１）前記二元共重合体、および／または、（ａ−３）前記三元共重合体のみを含有する場合には、さらに（Ｃ）塩基性無機金属化合物を含有するゴルフボール用樹脂組成物であって、前記ゴルフボール用樹脂組成物が含有する金属イオンと、（Ａ）樹脂成分と、（Ｂ）分子内にアニオン性部位を有する化合物について、非経験的分子軌道計算法として基底関数Ｂ３ＬＹＰ／６−３１Ｇ（ｄ）を用いて求められる
前記金属イオンと（Ｂ）成分中のアニオン性部位との配位エネルギーＡ(kcal/mol)と、
前記金属イオンと（Ａ）成分のカルボキシルイオンとの配位エネルギーＢ(kcal/mol)と、
前記金属イオンと（Ａ）成分のオレフィンとの配位エネルギーＣ(kcal/mol)とが、下記式を満足することを特徴とする。
０．３≦（Ａ−Ｃ）／（Ｂ−Ｃ）≦０．６
【０００９】
本発明のゴルフボール用樹脂組成物が、反発性に優れるにも拘わらず、柔軟である理由は、以下のように考えられる。本発明では、（Ａ）樹脂成分が形成するイオン会合体に対して適度な親和力を有する（Ｂ）分子内にアニオン性部位を有する化合物を添加することにより、（Ｂ）分子内にアニオン性部位を有する化合物が、（Ａ）樹脂成分が形成するイオン会合体の近くに存在することができる。その結果、（Ｉ）イオン会合体を微分散化してエチレン鎖の結晶化を阻害し、（ＩＩ）イオン会合体による主鎖の拘束を弱めるものと考えられる。これらの作用により、アイオノマー樹脂の分子鎖の運動性が高くなり、柔軟性を維持したまま反発性が高くなる。
【００１０】
本発明では、アイオノマー樹脂のイオン会合体と（Ｂ）分子内にアニオン性部位を有する化合物との親和力を、非経験的分子軌道計算法として基底関数Ｂ３ＬＹＰ／６−３１Ｇ（ｄ）を用いて求められる配位エネルギーによって評価する。すなわち、前記ゴルフボール用樹脂組成物が含有する金属イオンと、（Ａ）樹脂成分と、（Ｂ）分子内にアニオン性部位を有する化合物について、非経験的分子軌道計算法として基底関数Ｂ３ＬＹＰ／６−３１Ｇ（ｄ）を用いて求められる前記金属イオンと（Ｂ）成分中のアニオン性部位との配位エネルギーＡ(kcal/mol)と、前記金属イオンと（Ａ）成分のカルボキシルイオンとの配位エネルギーＢ(kcal/mol)と、前記金属イオンと（Ａ）成分のオレフィンとの配位エネルギーＣ(kcal/mol)とが、下記式を満足する。
０．３≦（Ａ−Ｃ）／（Ｂ−Ｃ）≦０．６
【００１１】
前記（Ａ−Ｃ）／（Ｂ−Ｃ）の値が、０．６よりも大きくなると、アイオノマー樹脂のイオン会合体と（Ｂ）分子内にアニオン性部位を有する化合物との親和力が強くなりすぎ、（Ｂ）分子内にアニオン性部位を有する化合物がイオン会合体に取り込まれてしまう。その結果、イオン会合体を微分散化してエチレン鎖の結晶化を阻害することができなくなる。一方、前記（Ａ−Ｃ）／（Ｂ−Ｃ）の値が、０．３よりも小さくなると、アイオノマー樹脂のイオン会合体と（Ｂ）分子内にアニオン性部位を有する化合物との親和力が弱くなりすぎ、（Ｂ）分子内にアニオン性部位を有する化合物がイオン会合体の近くに存在しなくなる。その結果、イオン会合体を微分散化してエチレン鎖の結晶化を阻害することができなくなる。
【００１２】
（Ｂ）分子内にアニオン性部位を有する化合物は、炭化水素鎖と、さらにカチオン性部位を有する化合物であることが好ましく、両性界面活性剤であることがより好ましい。前記両性界面活性剤としては、ベタイン型両性界面活性剤、アミドアミノ酸型両性界面活性剤、アルキルアミノ脂肪酸塩、アルキルアミンオキシド、β−アラニン型両性界面活性剤、グリシン型両性界面活性剤、スルホベタイン型両性界面活性剤およびホスホベタイン型両性界面活性剤からなる群より選択される少なくとも１種が好ましい。
【００１３】
前記ゴルフボール用樹脂組成物は、（Ａ）樹脂成分として、（ａ−３）オレフィンと炭素数３〜８個のα，β−不飽和カルボン酸とα，β−不飽和カルボン酸エステルとの三元共重合体、および／または、（ａ−４）オレフィンと炭素数３〜８個のα，β−不飽和カルボン酸とα，β−不飽和カルボン酸エステルとの三元共重合体の金属イオン中和物からなるアイオノマー樹脂を含有し、（Ａ）樹脂成分として、（ａ−３）前記三元共重合体のみを含有する場合には、さらに（Ｃ）塩基性無機金属化合物を含有することが好ましい。
【００１４】
前記ゴルフボール用樹脂組成物は、（Ａ）樹脂成分１００質量部に対して、（Ｃ）塩基性無機金属化合物を２００質量部以下含有することが好ましい。
【００１５】
前記ゴルフボール用樹脂組成物のスラブ硬度は、ショアＤ硬度で５以上、７０以下であることが好ましい。
【００１６】
本発明には、前記ゴルフボール用樹脂組成物から形成された構成部材を有するゴルフボールが含まれ、例えば、少なくとも一層以上のコアと前記コアを被覆するカバーとを有するゴルフボールであって、前記コアの少なくとも一層が、前記ゴルフボール用樹脂組成物から形成されていることを特徴とするゴルフボール、または、ゴルフボール本体が、前記ゴルフボール用樹脂組成物から形成されていることを特徴とするワンピースゴルフボールが挙げられる。
【発明の効果】
【００１７】
本発明によれば、反発性に優れた柔軟なゴルフボール用樹脂組成物が得られる。本発明のゴルフボール用樹脂組成物を用いたゴルフボールは、打球感および反発性に優れる。
【図面の簡単な説明】
【００１８】
【図１】反発係数と固体高分解能炭素核磁気共鳴法（ＮＭＲ法）によって観測される１３Ｃ核のスピン−格子緩和時間（Ｔ１）との関係を示すグラフ。
【図２】反発係数とｌｏｇ（Ｅ’／Ｅ”２）との関係を示すグラフ。
【発明を実施するための形態】
【００１９】
本発明のゴルフボール用樹脂組成物は、（Ａ）（ａ−１）オレフィンと、炭素数３〜８個のα，β−不飽和カルボン酸との二元共重合体、（ａ−２）オレフィンと、炭素数３〜８個のα，β−不飽和カルボン酸との二元共重合体の金属イオン中和物からなるアイオノマー樹脂、（ａ−３）オレフィンと炭素数３〜８個のα，β−不飽和カルボン酸とα，β−不飽和カルボン酸エステルとの三元共重合体、および、（ａ−４）オレフィンと炭素数３〜８個のα，β−不飽和カルボン酸とα，β−不飽和カルボン酸エステルとの三元共重合体の金属イオン中和物からなるアイオノマー樹脂より成る群から選択される少なくとも一種の樹脂成分と（Ｂ）分子内にアニオン性部位を有する化合物とを含有し、（Ａ）樹脂成分として、（ａ−１）前記二元共重合体、および／または、（ａ−３）前記三元共重合体のみを含有する場合には、さらに（Ｃ）塩基性無機金属化合物を含有するゴルフボール用樹脂組成物であって、
前記ゴルフボール用樹脂組成物が含有する金属イオンと、（Ａ）樹脂成分と、（Ｂ）分子内にアニオン性部位を有する化合物について、非経験的分子軌道計算法として基底関数Ｂ３ＬＹＰ／６−３１Ｇ（ｄ）を用いて求められる前記金属イオンと（Ｂ）成分中のアニオン性部位との配位エネルギーＡ(kcal/mol)と、前記金属イオンと（Ａ）成分のカルボキシルイオンとの配位エネルギーＢ(kcal/mol)と、前記金属イオンと（Ａ）成分のオレフィンとの配位エネルギーＣ(kcal/mol)とが、下記式を満足することを特徴とする。
０．３≦（Ａ−Ｃ）／（Ｂ−Ｃ）≦０．６
【００２０】
まず、本発明で使用する（Ａ）（ａ−１）オレフィンと、炭素数３〜８個のα，β−不飽和カルボン酸との二元共重合体、（ａ−２）オレフィンと、炭素数３〜８個のα，β−不飽和カルボン酸との二元共重合体の金属イオン中和物からなるアイオノマー樹脂、（ａ−３）オレフィンと炭素数３〜８個のα，β−不飽和カルボン酸とα，β−不飽和カルボン酸エステルとの三元共重合体、および、（ａ−４）オレフィンと炭素数３〜８個のα，β−不飽和カルボン酸とα，β−不飽和カルボン酸エステルとの三元共重合体の金属イオン中和物からなるアイオノマー樹脂より成る群から選択される少なくとも一種の樹脂成分
について説明する。
【００２１】
前記（ａ−１）成分は、オレフィンと炭素数３〜８個のα，β−不飽和カルボン酸との二元共重合体であって、そのカルボキシル基が中和されていない非イオン性のものである。また、前記（ａ−２）成分としては、オレフィンと炭素数３〜８個のα，β−不飽和カルボン酸との二元共重合体中のカルボキシル基の少なくとも一部を金属イオンで中和したアイオノマー樹脂を挙げることができる。
【００２２】
前記（ａ−３）成分は、オレフィンと炭素数３〜８個のα，β−不飽和カルボン酸とα，β−不飽和カルボン酸エステルとの三元共重合体であって、そのカルボキシル基が中和されていない非イオン性のものである。前記（ａ−４）成分としては、オレフィンと、炭素数３〜８個のα，β−不飽和カルボン酸と、α，β−不飽和カルボン酸エステルとの三元共重合体のカルボキシル基の少なくとも一部を金属イオンで中和したアイオノマー樹脂を挙げることができる。
【００２３】
なお、本発明において、「（ａ−１）オレフィンと炭素数３〜８個のα，β−不飽和カルボン酸との二元共重合体」を単に「二元共重合体」と称し、「（ａ−２）オレフィンと炭素数３〜８個のα，β−不飽和カルボン酸との二元共重合体の金属イオン中和物からなるアイオノマー樹脂」を「二元系アイオノマー樹脂」と称し、「（ａ−３）オレフィンと炭素数３〜８個のα，β−不飽和カルボン酸とα，β−不飽和カルボン酸エステルとの三元共重合体」を単に「三元共重合体」と称し、「（ａ−４）オレフィンと炭素数３〜８個のα，β−不飽和カルボン酸とα，β−不飽和カルボン酸エステルとの三元共重合体の金属イオン中和物からなるアイオノマー樹脂」を「三元系アイオノマー樹脂」と称する場合がある。
【００２４】
前記オレフィンとしては、炭素数が２〜８個のオレフィンが好ましく、例えば、エチレン、プロピレン、ブテン、ペンテン、ヘキセン、ヘプテン、オクテン等を挙げることができ、特にエチレンであることが好ましい。前記炭素数３〜８個のα，β−不飽和カルボン酸としては、例えば、アクリル酸、メタクリル酸、フマル酸、マレイン酸、クロトン酸等が挙げられ、特にアクリル酸またはメタクリル酸が好ましい。また、α，β−不飽和カルボン酸エステルとしては、例えば、アクリル酸、メタクリル酸、フマル酸、マレイン酸等のメチル、エチル、プロピル、ｎ−ブチル、イソブチルエステル等が用いられ、特にアクリル酸エステルまたはメタクリル酸エステルが好ましい。
【００２５】
前記（ａ−１）二元共重合体としては、エチレンと（メタ）アクリル酸との二元共重合体が好ましく、前記（ａ−２）二元系アイオノマー樹脂としては、エチレン−（メタ）アクリル酸二元共重合体の金属イオン中和物が好ましい。前記（ａ−３）三元共重合体としては、エチレンと（メタ）アクリル酸と（メタ）アクリル酸エステルとの三元共重合体が好ましい。前記（ａ−４）三元系アイオノマー樹脂としては、エチレンと（メタ）アクリル酸と（メタ）アクリル酸エステルとの三元共重合体の金属イオン中和物が好ましい。ここで、（メタ）アクリル酸とは、アクリル酸および／またはメタクリル酸を意味する。
【００２６】
前記（ａ−１）二元共重合体または（ａ−３）三元共重合体中の炭素数３〜８個のα，β−不飽和カルボン酸成分の含有率は、４質量％以上が好ましく、より好ましくは５質量％以上であり、３０質量％以下が好ましく、より好ましくは２５質量％以下である。
【００２７】
前記（ａ−１）二元共重合体または（ａ−３）三元共重合体のメルトフローレイト（１９０℃、２．１６ｋｇ荷重）は、５ｇ／１０ｍｉｎ以上が好ましく、より好ましくは１０ｇ／１０ｍｉｎ以上、さらに好ましくは１５ｇ／１０ｍｉｎ以上であり、１７００ｇ／１０ｍｉｎ以下が好ましく、より好ましくは１５００ｇ／１０ｍｉｎ以下、さらに好ましくは１３００ｇ／１０ｍｉｎ以下である。前記（ａ−１）二元共重合体または（ａ−３）三元共重合体のメルトフローレイト（１９０℃、２．１６ｋｇ荷重）が５ｇ／１０ｍｉｎ以上であれば、ゴルフボール用樹脂組成物の流動性が良好となり、構成部材の成形が容易になる。また、前記（ａ−１）二元共重合体または（ａ−３）三元共重合体のメルトフローレイト（１９０℃、２．１６ｋｇ荷重）が１７００ｇ／１０ｍｉｎ以下であれば、得られるゴルフボールの耐久性がより良好となる。
【００２８】
前記（ａ−１）二元共重合体の具体例を商品名で例示すると、例えば、三井デュポンポリケミカル社から商品名「ニュクレル（ＮＵＣＲＥＬ）（登録商標）（例えば、「ニュクレルＮ１０５０Ｈ」、「ニュクレルＮ２０５０Ｈ」、「ニュクレルＮ１１１０Ｈ」、「ニュクレルＮ０２００Ｈ」）」で市販されているエチレン−メタクリル酸共重合体、ダウケミカル社から商品名「プライマコア（ＰＲＩＭＡＣＯＲ）（登録商標）５９８０Ｉ」で市販されているエチレン−アクリル酸共重合体などを挙げることができる。
【００２９】
前記（ａ−３）三元共重合体の具体例を商品名で例示すると、三井デュポンポリケミカル社から市販されている商品名「ニュクレル（ＮＵＣＲＥＬ）（登録商標）（例えば、「ニュクレルＡＮ４３１８」「ニュクレルＡＮ４３１９」）」、デュポン社から市販されている商品名「ニュクレル（ＮＵＣＲＥＬ）（登録商標）（例えば、「ニュクレルＡＥ」）」、ダウケミカル社から市販されている商品名「プライマコア（ＰＲＩＭＡＣＯＲ）（登録商標）（例えば、「ＰＲＩＭＡＣＯＲ  ＡＴ３１０」、「ＰＲＩＭＡＣＯＲ  ＡＴ３２０」）」などを挙げることができる。前記（ａ−１）二元共重合体または（ａ−３）三元共重合体は、単独または二種以上を組み合わせて使用しても良い。
【００３０】
前記（ａ−２）二元系アイオノマー樹脂中の炭素数３〜８個のα，β−不飽和カルボン酸成分の含有率は、１５質量％以上が好ましく、１６質量％以上がより好ましく、１７質量％以上がさらに好ましく、３０質量％以下が好ましく、２５質量％以下がより好ましい。炭素数３〜８個のα，β−不飽和カルボン酸成分の含有率が、１５質量％以上であれば、得られる構成部材を所望の硬度にしやすくなるからである。また、炭素数３〜８個のα，β−不飽和カルボン酸成分の含有率が、３０質量％以下であれば、得られる構成部材の硬度が高くなり過ぎず、耐久性と打球感が良好になるからである。
【００３１】
前記（ａ−２）二元系アイオノマー樹脂のカルボキシル基の中和度は、１５モル％以上が好ましく、２０モル％以上が好ましく、９０モル％以下が好ましく、８５モル％以下がより好ましい。中和度が１５モル％以上であれば、得られるゴルフボールの反発性および耐久性が良好になる。一方、中和度が９０モル％以下であれば、ゴルフボール用樹脂組成物の流動性が良好になる（成形性が良い）。なお、前記（ａ−２）二元系アイオノマー樹脂のカルボキシル基の中和度は、下記式で求めることができる。
【００３２】
二元系アイオノマー樹脂の中和度＝１００×二元系アイオノマー樹脂中の中和されているカルボキシル基のモル数／二元系アイオノマー樹脂中のカルボキシル基の総モル数
【００３３】
前記（ａ−２）二元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。
【００３４】
前記（ａ−２）二元系アイオノマー樹脂の具体例を商品名で例示すると、三井・デュポンポリケミカル（株）から市販されている「ハイミラン（Ｈｉｍｉｌａｎ）（登録商標）（例えば、ハイミラン１５５５（Ｎａ）、ハイミラン１５５７（Ｚｎ）、ハイミラン１６０５（Ｎａ）、ハイミラン１７０６（Ｚｎ）、ハイミラン１７０７（Ｎａ）、ハイミランＡＭ７３１１（Ｍｇ）、ハイミランＡＭ７３２９（Ｚｎ）など」が挙げられる。
【００３５】
さらにデュポン社から市販されている「サーリン（Ｓｕｒｌｙｎ）（登録商標）（例えば、サーリン８９４５（Ｎａ）、サーリン９９４５（Ｚｎ）、サーリン８１４０（Ｎａ）、サーリン８１５０（Ｎａ）、サーリン９１２０（Ｚｎ）、サーリン９１５０（Ｚｎ）、サーリン６９１０（Ｍｇ）、サーリン６１２０（Ｍｇ）、サーリン７９３０（Ｌｉ）、サーリン７９４０（Ｌｉ）、サーリンＡＤ８５４６（Ｌｉ））」などが挙げられる。
【００３６】
またエクソンモービル化学（株）から市販されているアイオノマー樹脂としては、「アイオテック（Ｉｏｔｅｋ）（登録商標）（例えば、アイオテック８０００（Ｎａ）、アイオテック８０３０（Ｎａ）、アイオテック７０１０（Ｚｎ）、アイオテック７０３０（Ｚｎ））」などが挙げられる。
【００３７】
前記（ａ−２）二元系アイオノマー樹脂は、例示のものをそれぞれ単独または２種以上の混合物として用いてもよい。前記商品名の後の括弧内に記載したＮａ、Ｚｎ、Ｌｉ、Ｍｇなどは、これらの中和金属イオンの金属種を示している。
【００３８】
前記（ａ−２）二元系アイオノマー樹脂の曲げ剛性率は、１４０ＭＰａ以上が好ましく、より好ましくは１５０ＭＰａ以上、さらに好ましくは１６０ＭＰａ以上であり、５５０ＭＰａ以下が好ましく、より好ましくは５００ＭＰａ以下、さらに好ましくは４５０ＭＰａ以下である。前記（ａ−２）二元系アイオノマー樹脂の曲げ剛性率が低すぎると、ゴルフボールのスピン量が増加して飛距離が低下する場合があり、曲げ剛性率が高すぎると、ゴルフボールの耐久性が低下する場合がある。
【００３９】
前記（ａ−２）二元系アイオノマー樹脂のメルトフローレイト（１９０℃、２．１６ｋｇ荷重）は、０．１ｇ／１０ｍｉｎ以上が好ましく、より好ましくは０．５ｇ／１０ｍｉｎ以上、さらに好ましくは１．０ｇ／１０ｍｉｎ以上であり、３０ｇ／１０ｍｉｎ以下が好ましく、より好ましくは２０ｇ／１０ｍｉｎ以下、さらに好ましくは１５ｇ／１０ｍｉｎ以下である。前記（ａ−２）二元系アイオノマー樹脂のメルトフローレイト（１９０℃、２．１６ｋｇ荷重）が０．１ｇ／１０ｍｉｎ以上であれば、ゴルフボール用樹脂組成物の流動性が良好となり、例えば、薄い層の成形が可能となる。また、前記（ａ−２）二元系アイオノマー樹脂のメルトフローレイト（１９０℃、２．１６ｋｇ荷重）が３０ｇ／１０ｍｉｎ以下であれば、得られるゴルフボールの耐久性がより良好となる。
【００４０】
前記（ａ−２）二元系アイオノマー樹脂のスラブ硬度は、ショアＤ硬度で５０以上が好ましく、より好ましくは５５以上、さらに好ましくは６０以上であり、７５以下が好ましく、より好ましくは７３以下、さらに好ましくは７０以下である。前記スラブ硬度が、ショアＤ硬度で５０以上であれば、得られる構成部材が高硬度となる。また、前記スラブ硬度が、ショアＤ硬度で７５以下であれば、得られる構成部材が硬くなりすぎず、ゴルフボールの耐久性がより良好となる。
【００４１】
前記（ａ−４）三元系アイオノマー樹脂中の炭素数３〜８個のα，β−不飽和カルボン酸成分の含有率は、２質量％以上が好ましく、より好ましくは３質量％以上であり、３０質量％以下が好ましく、より好ましくは２５質量％以下である。
【００４２】
前記（ａ−４）三元系アイオノマー樹脂のカルボキシル基の中和度は、２０モル％以上が好ましく、より好ましくは３０モル％以上であり、９０モル％以下が好ましく、より好ましくは８５モル％以下である。中和度が２０モル％以上であれば、ゴルフボール用樹脂組成物を用いて得られるゴルフボールの反発性および耐久性が良好になり、９０モル％以下であれば、ゴルフボール用樹脂組成物の流動性が良好になる（成形性が良い）。なお、アイオノマー樹脂のカルボキシル基の中和度は、下記式で求めることができる。
アイオノマー樹脂の中和度＝１００×アイオノマー樹脂中の中和されているカルボキシル基のモル数／アイオノマー樹脂中のカルボキシル基の総モル数
【００４３】
前記（ａ−４）三元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。
【００４４】
前記（ａ−４）三元系アイオノマー樹脂の具体例を商品名で例示すると、三井デュポンポリケミカル（株）から市販されている「ハイミラン（Ｈｉｍｉｌａｎ）（登録商標）（例えば、ハイミランＡＭ７３２７（Ｚｎ）、ハイミラン１８５５（Ｚｎ）、ハイミラン１８５６（Ｎａ）、ハイミランＡＭ７３３１（Ｎａ）など）」が挙げられる。さらにデュポン社から市販されている三元系アイオノマー樹脂としては、「サーリン６３２０（Ｍｇ）、サーリン８１２０（Ｎａ）、サーリン８３２０（Ｎａ）、サーリン９３２０（Ｚｎ）、サーリン９３２０Ｗ（Ｚｎ）など）」が挙げられる。またエクソンモービル化学（株）から市販されている三元系アイオノマー樹脂としては、「アイオテック７５１０（Ｚｎ）、アイオテック７５２０（Ｚｎ）など）」が挙げられる。なお、商品名の後の括弧内に記載したＮａ、Ｚｎ、Ｍｇなどは、中和金属イオンの種類を示している。前記（ａ−４）三元系アイオノマー樹脂は、単独または２種以上を組み合わせて使用してもよい。
【００４５】
前記（ａ−４）三元系アイオノマー樹脂の曲げ剛性率は、１０ＭＰａ以上が好ましく、より好ましくは１１ＭＰａ以上、さらに好ましくは１２ＭＰａ以上であり、１００ＭＰａ以下が好ましく、より好ましくは９７ＭＰａ以下、さらに好ましくは９５ＭＰａ以下である。前記（ａ−４）三元系アイオノマー樹脂の曲げ剛性率が低すぎると、ゴルフボールのスピン量が増加して飛距離が低下する場合があり、曲げ剛性率が高すぎると、ゴルフボールの耐久性が低下する場合がある。
【００４６】
前記（ａ−４）三元系アイオノマー樹脂のメルトフローレイト（１９０℃、２．１６ｋｇ荷重）は、０．１ｇ／１０ｍｉｎ以上が好ましく、より好ましくは０．３ｇ／１０ｍｉｎ以上、さらに好ましくは０．５ｇ／１０ｍｉｎ以上であり、２０ｇ／１０ｍｉｎ以下が好ましく、より好ましくは１５ｇ／１０ｍｉｎ以下、さらに好ましくは１０ｇ／１０ｍｉｎ以下である。前記（ａ−４）三元系アイオノマー樹脂のメルトフローレイト（１９０℃、２．１６ｋｇ荷重）が０．１ｇ／１０ｍｉｎ以上であれば、ゴルフボール用樹脂組成物の流動性が良好となり、薄い層の成形が容易になる。また、前記（ａ−４）三元系アイオノマー樹脂のメルトフローレイト（１９０℃、２．１６ｋｇ荷重）が２０ｇ／１０ｍｉｎ以下であれば、得られるゴルフボールの耐久性がより良好となる。
【００４７】
前記（ａ−４）三元系アイオノマー樹脂のスラブ硬度は、ショアＤ硬度で２０以上が好ましく、より好ましくは２５以上、さらに好ましくは３０以上であり、７０以下が好ましく、より好ましくは６５以下、さらに好ましくは６０以下である。前記スラブ硬度が、ショアＤ硬度で２０以上であれば、得られる構成部材が柔らなく成り過ぎず、ゴルフボールの反発性が良好になる。また、前記スラブ硬度が、ショアＤ硬度で７０以下であれば、得られる構成部材が硬くなりすぎず、ゴルフボールの耐久性がより良好となる。
【００４８】
本発明のゴルフボール用樹脂組成物は、（Ａ）樹脂成分として、（ａ−３）三元共重合体、または、（ａ−４）三元系アイオノマー樹脂を含有することが好ましい。得られる構成部材が硬くなり過ぎず、反発性が高くなるからである。
【００４９】
次に、本発明で使用する（Ｂ）分子内にアニオン性部位を有する化合物について説明する。前記アニオン性部位としては、例えば、カルボキシル基、スルホン酸基、硫酸基、リン酸基、ホスホン酸基などの酸性官能基が中和されることにより生じる陰イオン基を挙げることができる。
【００５０】
（Ｂ）分子内にアニオン性部位を有する化合物としては、陰イオン型界面活性剤が好ましく、陰イオン型硫黄含有界面活性剤が好ましい。陰イオン型硫黄含有界面活性剤としては、分子内に陰イオン若しくは陰イオンを形成する官能基と硫黄原子とを含有し、水にとけて表面張力を低下させる作用を有するものであれば特に限定されない。（Ｂ）陰イオン型硫黄含有界面活性剤は、アイオノマー樹脂のイオン会合体の近くに存在して、（Ｉ）イオン会合体を微分散化してエチレン鎖の結晶化を阻害し、（ＩＩ）イオン会合体による主鎖の拘束を弱めるものと考えられる。これらの作用により、本発明のゴルフボール用樹脂組成物は、分子鎖の運動性が高くなり、柔軟性を維持したまま反発性が高くなる。
【００５１】
前記（Ｂ）陰イオン型硫黄含有界面活性剤としては、例えば、Ｓ＝Ｏ結合を有する陰イオン型界面活性剤が好ましく、硫酸塩またはスルホン酸塩などの陰イオン型界面活性剤がより好ましい。前記（Ｂ）陰イオン型硫黄含有界面活性剤の具体例としては、例えば、アルキル硫酸エステル塩、ポリオキシエチレン多環フェニルエーテル硫酸エステル塩、ポリオキシエチレンアルキルエーテル硫酸エステル塩、ポリオキシエチレンアリールエーテル硫酸エステル塩、ポリオキシエチレンヒマシ油エーテル硫酸エステル塩などの硫酸エステル塩；アルキルベンゼンスルホン酸および／またはその塩、アルキレンジスルホン酸および／またはその塩、モノアルキルスルホコハク酸および／またはその塩；ジアルキルスルホコハク酸および／またはその塩、アルキルジフェニルエーテルジスルホン酸および／またはその塩、アルカンスルホン酸および／またはその塩；ナフタレンスルホン酸ホルマリン縮合物の塩などのスルホン酸および／またはその塩などを挙げることができる。
【００５２】
硫酸塩またはスルホン酸塩としては、ナトリウム、カリウムなどのアルカリ金属の塩、マグネシウム、カルシウムなどの２価の金属塩、アンモニア、トリエタノールアミンなどのアンモニウム塩が挙げられる。なお、前記陰イオン型硫黄含有界面活性剤は、中和された塩であることが好ましいが、スルホン酸のように容易に解離して陰イオンを形成しうる遊離酸であってもよい。
【００５３】
アルキル硫酸エステル塩としては、例えば、ラウリル硫酸ナトリウム、高級アルコール硫酸ナトリウム、ラウリル硫酸トリエタノールアミン、ラウリル硫酸アンモニウムなどを挙げることができる。ポリオキシエチレンアルキルエーテル硫酸エステル塩としては、例えば、ポリオキシエチレンラウリルエーテル硫酸ナトリウム、ポリオキシエチレンアルキルエーテル硫酸ナトリウム、ポリオキシエチレンアルキルエーテル硫酸トリエタノールアミンなどを挙げることができる。アルキルベンゼンスルホン酸および／またはその塩としては、ドデシルベンゼンスルホン酸、ドデシルベンゼンスルホン酸ナトリウムなどを挙げることができる。
【００５４】
前記陰イオン型硫黄含有界面活性剤として、ジアルキルスルホコハク酸および／またはその塩を使用することが好ましい。ジアルキルスルホコハク酸および／またはその塩のアルキル基の炭素数は、３以上が好ましく、５以上がより好ましく、３０以下が好ましく、２８以下がより好ましい。アルキル基の炭素数が、上記範囲内であれば、分子鎖の運動性が高くなり、柔軟性を維持したまま高反発となるからである。また、二つのアルキル基は、同一または異なってもよい。ジアルキルスルホコハク酸および／またはその塩としては、ジ（２−エチルヘキシル）スルホコハク酸、ジ（２−エチルヘキシル）スルホコハク酸ナトリウム、ジ（２−エチルヘキシル）スルホコハク酸マグネシウムなどを挙げることができる。
【００５５】
（Ｂ）分子内にアニオン性部位を有する化合物は、さらに、炭化水素鎖およびカチオン性部位を有することが好ましい。このような化合物としては、水酸基などの置換基を有してもよい任意の炭化水素鎖とカチオン性部位とアニオン性部位とを有する化合物であれば特に限定されないが、なかでも、両性界面活性剤を好適に使用できる。両性界面活性剤は、分子内にカチオン性部位とアニオン性部位とを有するので、アイオノマー樹脂成分の金属イオンを消費することがなく、効果的に反発性を高めることができる。また、プラスとマイナスの電荷を持つために、アイオノマー樹脂のイオン会合体への親和力が適度になり、イオン会合体の近くに存在することができる。
【００５６】
両性界面活性剤とは、分子内にカチオン性部位とアニオン性部位とを有する界面活性剤であり、例えば、アルキルベタイン型、アミドベタイン型、イミダゾリウムベタイン型、アルキルスルホベタイン型、アミドスルホベタイン型などのベタイン型両性界面活性剤；アミドアミノ酸型両性界面活性剤、アルキルアミノ脂肪酸塩；アルキルアミンオキシド；β−アラニン型両性界面活性剤、グリシン型両性界面活性剤；スルホベタイン型両性界面活性剤；ホスホベタイン型両性界面活性剤などが挙げられる。
【００５７】
アルキルベタイン型両性界面活性剤としては、下記式（１）で表わされる化合物などが挙げられる。
【化１】
0005836799.tif 000002
（Ｒ１は、炭素数８〜３０のアルキル基又はアルケニル基を表す。Ｒ２及びＲ３は、同一又は異なって、炭素数１〜５のアルキル基又はヒドロキシアルキル基を表す。）
【００５８】
アミドベタイン型両性界面活性剤としては、下記式（２）で表される化合物などが挙げられる。
【化２】
0005836799.tif 000003
（Ｒ１は、炭素数８〜３０のアルキル基又はアルケニル基を表す。Ｒ２及びＲ３は、同一又は異なって、炭素数１〜５のアルキル基又はヒドロキシアルキル基を表す。ｍは、１〜５の整数を表す。）
【００５９】
イミダゾリウムベタイン型両性界面活性剤としては、下記式（３）で表される化合物などが挙げられる。
【化３】
0005836799.tif 000004
（Ｒ１は、炭素数８〜３０のアルキル基又はアルケニル基を表す。ｐ及びｑは、同一又は異なって、１〜５の整数を表す。）
【００６０】
アルキルスルホベタイン型両性界面活性剤としては、下記式（４）で表される化合物などが挙げられる。
【化４】
0005836799.tif 000005
（Ｒ１は、炭素数８〜３０のアルキル基又はアルケニル基を表す。Ｒ２及びＲ３は、同一又は異なって、炭素数１〜５のアルキル基又はヒドロキシアルキル基を表す。ｎは、１〜５の整数を表す。）
【００６１】
アミドアミノ酸型両性界面活性剤としては、下記式（５）で表される化合物などが挙げられる。
【化５】
0005836799.tif 000006
（Ｒ１は、炭素数８〜３０のアルキル基又はアルケニル基を表す。ｉ及びｊは、同一又は異なって、１〜５の整数を表す。）
【００６２】
アルキルアミンオキシドとしては、下記式（６）で表される化合物などが挙げられる。
【化６】
0005836799.tif 000007
（Ｒ１は、炭素数８〜３０のアルキル基又はアルケニル基を表す。Ｒ２及びＲ３は、同一又は異なって、炭素数１〜５のアルキル基又はヒドロキシアルキル基を表す。）
【００６３】
式（１）〜式（６）において、Ｒ１〜Ｒ３は直鎖状でも分岐状でもよい。Ｒ１〜Ｒ３の少なくとも１つの炭素数は１２〜１８が好ましい。ｍ，ｐ，ｑ，ｎ，ｉ及びｊは、１〜３が好ましい。
【００６４】
Ｒ１としては、オクチル基、ノニル基、デシル基、ウンデシル基、ドデシル基、トリデシル基、テトラデシル基、ペンタデシル基、ヘキサデシル基、ヘプタデキシル基、オクタデシル基、イソオクタデシル基、ノナデシル基、エイコシル基などのアルキル基、テトラデセニル基、ヘキサデセニル基、オクタデセニル基、イソオクタデセニル基、エイコセニル基などのアルケニル基；これらの混合物であるヤシ油アルキル基、パーム核油アルキル基、牛脂アルキル基などの混合アルキル基などが挙げられる。Ｒ２〜Ｒ３としては、メチル基、エチル基、ヒドロキシメチル基、ヒドロキシエチル基などが挙げられる。
【００６５】
両性界面活性剤の具体例としては、ジメチルラウリルベタイン、ジメチルオレイルベタイン、ジメチルステアリルベタイン、ステアリルジヒドロキシメチルベタイン、ステアリルジヒドロキシエチルベタイン、ラウリルジヒドロキシメチルベタイン、ラウリルジヒドロキシエチルベタイン、ミリスチルジヒドロキシメチルベタイン、ベヘニルジヒドロキシメチルベタイン、パルミチルジヒドロキシエチルベタイン、オレイルジヒドロキシメチルベタイン、ヤシ油脂肪酸アミドプロピルベタイン、ラウリン酸アミドアルキルベタイン、２−アルキル−Ｎ−カルボキシアルキルイミダゾリニウムベタイン、ラウリン酸アミドアルキルヒドロキシスルホベタイン、ヤシ油脂肪酸アミドジアルキルヒドロキシアルキルスルホベタイン、Ｎ−アルキル−β−アミノプロピオン酸塩、Ｎ−アルキル−β−イミノジプロピオン酸塩、アルキルジアミノアルキルグリシン、アルキルポリアミノアルキルグリシン、アルキルアミノ脂肪酸ナトリウム、Ｎ，Ｎ−ジメチルオクチルアミンオキサイド、Ｎ，Ｎ-ジメチルラウリルアミンオキサイド、Ｎ，Ｎ-ジメチルステアリルアミンオキサイドなどを挙げることができる。
【００６６】
前記両性界面活性剤のなかでも、反発性および柔軟性を両立できる点から、ベタイン型両性界面活性剤が好ましく、式（１）などで表されるアルキルベタイン型両性界面活性剤が好ましい。
【００６７】
（Ｂ）分子内にアニオン性部位を有する化合物の含有量は、（Ａ）樹脂成分１００質量部に対して、１質量部以上が好ましく、３質量部以上がより好ましく、１０質量部以上がさらに好ましく、２００質量部以下が好ましく、１５０質量部以下がより好ましく、１００質量部以下がさらに好ましい。（Ｂ）分子内にアニオン性部位を有する化合物の含有量が上記範囲内であれば、柔軟性を維持したまま反発性を高くすることができる。
【００６８】
本発明のゴルフボール用樹脂組成物は、さらに（Ｃ）塩基性無機金属化合物を含有してもよい。（Ｃ）塩基性無機金属化合物は、（Ａ）樹脂成分の未中和のカルボキシル基を中和する。本発明のゴルフボール用樹脂組成物が、（Ａ）樹脂成分として、（ａ−１）前記二元共重合体、および／または、（ａ−３）前記三元共重合体のみを含有する場合には、（Ｃ）塩基性無機金属化合物を必須成分として含有する。（Ｃ）前記塩基性無機金属化合物としては、ナトリウム、リチウム、カリウム、カルシウム、マグネシウムなどの金属単体、水酸化マグネシウム、水酸化カルシウム、水酸化ナトリウム、水酸化リチウム、水酸化カリウム、水酸化銅などの金属水酸化物；酸化マグネシウム、酸化カルシウム、酸化亜鉛、酸化銅などの金属酸化物；炭酸マグネシウム、炭酸カルシウム、炭酸ナトリウム、炭酸リチウム、炭酸カリウムなどの金属炭酸化物が挙げられる。これらの（Ｃ）塩基性無機金属化合物は単独で使用してもよいし、２種以上を併用してもよい。これらの中でも、（Ｃ）塩基性無機金属化合物としては、水酸化マグネシウム、水酸化カルシウム、炭酸ナトリウム、炭酸リチウム、炭酸カリウム、酸化亜鉛、または、酸化銅が好適である。
【００６９】
（Ｃ）前記塩基性無機金属化合物の含有量は、（Ａ）樹脂成分１００質量部に対して、０質量部超が好ましく、１質量部以上がより好ましく、２００質量部以下が好ましく、７０質量部以下がより好ましい。（Ｃ）塩基性無機金属化合物の含有量が少なすぎるとイオン会合体の量が少なく低反発となり、一方、含有量が多すぎると、イオン会合体が微分散化せず低反発となる場合があるからである。
【００７０】
本発明のゴルフボール用樹脂組成物は、総中和度が５３モル％以上が好ましく、６０モル％以上がより好ましく、８０モル％以上がさらに好ましく、１０００モル％以下が好ましく、７００モル％以下がより好ましく、４００％以下がさらに好ましい。総中和度が５３モル％以上であれば、イオン会合体の量が多く高反発となり、１０００モル％以下であれば、（Ｃ）塩基性無機金属化合物が均一に分散して、耐久性が向上する。総中和度は、下記式で定義される。
総中和度（モル％）＝１００×［（Ａ）樹脂成分のカチオン成分のモル数×カチオン成分の価数＋（Ｂ）分子内にアニオン性部位を有する化合物のカチオン形成基又はカチオン成分のモル数×前記カチオン形成基又はカチオン成分の価数＋（Ｃ）塩基性無機金属化合物の金属成分のモル数×金属成分の価数］／［（Ａ）樹脂成分のカルボキシル基のモル数＋（Ｂ）分子内にアニオン性部位を有する化合物の陰イオン形成基のモル数×陰イオン形成基の価数］
【００７１】
本発明のゴルフボール用樹脂組成物は、樹脂成分として、本発明の効果を損なわない範囲で、他の熱可塑性エラストマーを含有しても良い。他の熱可塑性エラストマーを含有する場合、樹脂成分中の他の熱可塑性エラストマーの含有率は、５０質量％以下が好ましく、２５質量％以下がより好ましく、１０質量％以下がさらに好ましい。
【００７２】
前記他の熱可塑性エラストマーの具体例としては、例えばアルケマ（株）から商品名「ペバックス（例えば、「ペバックス２５３３」）」で市販されている熱可塑性ポリアミドエラストマー、ＢＡＳＦジャパン（株）から商品名「エラストラン（例えば、「エラストランＸＮＹ８５Ａ」）」で市販されている熱可塑性ポリウレタンエラストマー、東レ・デュポン（株）から商品名「ハイトレル（例えば、「ハイトレル３５４８」、「ハイトレル４０４７」）」で市販されている熱可塑性ポリエステルエラストマー、三菱化学（株）から商品名「ラバロン（例えば、「ラバロンＴ３２２１Ｃ」）」で市販されている熱可塑性スチレンエラストマー等が挙げられる。
【００７３】
本発明のゴルフボール用樹脂組成物は、さらに、白色顔料（例えば、酸化チタン）、青色顔料などの顔料成分、重量調整剤、分散剤、老化防止剤、紫外線吸収剤、光安定剤、蛍光材料または蛍光増白剤などを、ゴルフボールの性能を損なわない範囲で含有してもよい。また、本発明のゴルフボール用樹脂組成物は、本発明の効果を損なわない範囲で、流動性改質剤として脂肪酸および／またはその金属塩を併用しても良いが、機械的物性などを低下させる原因となるため、脂肪酸および／またはその金属塩は併用しないことが好ましい。
【００７４】
前記白色顔料（例えば、酸化チタン）の含有量は、樹脂成分１００質量部に対して、０．５質量部以上が好ましく、１質量部以上がより好ましく、１０質量部以下が好ましく、８質量部以下がより好ましい。白色顔料の含有量を０．５質量部以上とすることによって、得られるゴルフボール構成部材に隠蔽性を付与することができる。また、白色顔料の含有量が１０質量部超になると、得られるゴルフボールの耐久性が低下する場合があるからである。
【００７５】
本発明のゴルフボール用樹脂組成物は、例えば、（Ａ）成分と（Ｂ）成分と、必要に応じて（Ｃ）成分とをドライブレンドすることにより得られる。また、ドライブレンドした混合物を、押出してペレット化してもよい。ドライブレンドには、例えば、ペレット状の原料を配合できる混合機を用いるのが好ましく、より好ましくはタンブラー型混合機を用いる。押出は、一軸押出機、二軸押出機、二軸一軸押出機など公知の押出機を使用することができる。
【００７６】
本発明のゴルフボール用樹脂組成物は、前記ゴルフボール用樹脂組成物が含有する金属イオンと、（Ａ）樹脂成分と、（Ｂ）分子内にアニオン性部位を有する化合物について、非経験的分子軌道計算法として基底関数Ｂ３ＬＹＰ／６−３１Ｇ（ｄ）を用いて求められる前記金属イオンと（Ｂ）成分中のアニオン性部位との配位エネルギーＡ(kcal/mol)と、前記金属イオンと（Ａ）成分のカルボキシルイオンとの配位エネルギーＢ(kcal/mol)と、前記金属イオンと（Ａ）成分のオレフィンとの配位エネルギーＣ(kcal/mol)とが、下記式を満足することを特徴とする。
０．３≦（Ａ−Ｃ）／（Ｂ−Ｃ）≦０．６
ここで、ゴルフボール用樹脂組成物が含有する金属イオンは、（Ａ）樹脂成分、（Ｂ）分子内にアニオン性部位を有する化合物、及び、（Ｃ）塩基性無機金属化合物のすべてに由来する金属イオンを意味する。前記配位エネルギーＡ，Ｂ、Ｃは、非経験的分子軌道計算プログラムＧａｕｓｓｉａｎ０３及びＧａｕｓｓｉａｎ０９等上位バージョンを用いて計算することが好ましい。
【００７７】
（Ａ−Ｃ）／（Ｂ−Ｃ）は、前記金属イオンが、（Ａ）成分のカルボキシイオンと配位する強さに対する（Ｂ）成分中のアニオン性部位と配位する強さの比率を表す指標である。本発明では、金属イオンの種類によって配位エネルギーＡ、Ｂ、Ｃの絶対値が変わる場合があるため、配位エネルギーの差の比（Ａ−Ｃ）／（Ｂ−Ｃ）を採用した。前記比（Ａ−Ｃ）／（Ｂ−Ｃ）を採用することにより、金属イオン種の種類によらず、同様の傾向が認められる。本発明では、前記（Ａ−Ｃ）／（Ｂ−Ｃ）の値を０．３以上とすることが好ましく、０．３５以上とすることがより好ましく、０．６以下とすることが好ましく、０．５５以下とすることが好ましい。（Ａ−Ｃ）／（Ｂ−Ｃ）の値が上記範囲内であれば、（Ｂ）分子内にアニオン性部位を有する化合物が、（Ａ）樹脂成分が形成するイオン会合体に対して適度な親和力を有し、（Ａ）樹脂成分が形成するイオン会合体の近くに存在することができる。その結果、（Ｉ）イオン会合体を微分散化してエチレン鎖の結晶化を阻害し、（ＩＩ）イオン会合体による主鎖の拘束を弱めるものと考えられる。これらの作用により、アイオノマー樹脂の分子鎖の運動性が高くなり、柔軟性を維持したまま反発性が高くなる。
【００７８】
本発明のゴルフボール用樹脂組成物は、固体高分解能炭素核磁気共鳴法（ＮＭＲ法）によって観測される１３Ｃ核のスピン−格子緩和時間（Ｔ１）が、１５秒以下が好ましく、１２秒以下がより好ましく、１０秒以下がさらに好ましく、８秒以下が特に好ましい。アイオノマー樹脂について、固体高分解能炭素核磁気共鳴法（ＮＭＲ法）によって観測される１３Ｃ核のスピン−格子緩和時間（Ｔ１）により磁化率の減衰を測定したとき、この緩和時間（Ｔ１）は、エチレン鎖のトランスコンホメーションに由来すると考えられている。そして、本発明者らは、トランスコンホメーションをとる可能性がある部位には、エチレン結晶とイオン会合体周りのエチレン鎖拘束層とがあり、磁化率の減衰測定における緩和成分も短時間成分と長時間成分とに分離できると考えた。そして、本発明者らは、エチレン鎖拘束層が反発性と相関があることを見出した。すなわち、緩和時間（Ｔ１）が短くなると、エチレン拘束層の運動性が高くなり、反発性が向上する。また、分子運動性を高めることで、柔軟性の増加硬化も期待できる。そのため、本発明のゴルフボール用樹脂組成物は、固体高分解能炭素核磁気共鳴法（ＮＭＲ法）によって観測される１３Ｃ核のスピン−格子緩和時間（Ｔ１）が、前述の短い時間を有することが好ましい。
【００７９】
また、本発明のゴルフボール用樹脂組成物は、動的粘弾性装置を用いて、加振周波数１０Ｈｚ、温度１２℃、測定ひずみ０．０５％の条件で、引張モードで測定したときに、貯蔵弾性率Ｅ’（Ｐａ）と損失弾性率Ｅ”（Ｐａ）とが、下記式を満足することが好ましい。
下記式を満足することにより、ゴルフボール用樹脂組成物が、高いレベルで軟質を維持しながらも反発性が高くなる。なお、下記式においてｌｏｇは常用対数である。
ｌｏｇ（Ｅ’／Ｅ”２）≧−６．５５
前記貯蔵弾性率Ｅ’（Ｐａ）が大きくなるほど、また、損失弾性率Ｅ”（Ｐａ）が小さくなるほど反発性は高くなると考えられる。また、貯蔵弾性率Ｅ’（Ｐａ）が大きくなると、硬度も高くなる。上記式は、分子が貯蔵弾性率Ｅ’の１乗であるのに対し、分母が損失弾性率Ｅ”の２乗となっていることから、貯蔵弾性率Ｅ’を大きくして硬さを増すより、損失弾性率Ｅ”を小さくする方が、反発性に対する向上効果が大きいこと意味している。
【００８０】
前記ｌｏｇ（Ｅ’／Ｅ”２）は、−６．２３以上が好ましく、−６．０２以上がより好ましく、−５．８９以上がさらに好ましい。また、前記ｌｏｇ（Ｅ’／Ｅ”２）は、特に限定されないが、−５．２４以下が好ましく、−５．４０以下がより好ましい。前記ｌｏｇ（Ｅ’／Ｅ”２）が−５．２４になると、反発係数が最大値である１に近づくからである。動的粘弾性の測定条件として、加振周波数：１０Ｈｚ、温度：１２℃の測定条件を採用しているのは、以下の理由に基づく。４０ｍ／ｓでの反発係数測定におけるゴルフボールと衝突棒（金属製円筒物）との接触時間は、５００μ秒であり、これを一周期の変形と考えると、数１０００Ｈｚの周波数の変形に対応する。一般的なアイオノマー樹脂の周波数・温度換算則から、温度：室温、加振周波数：数１０００Ｈｚの測定条件で測定する動的粘弾性は、温度：１２℃、加振周波数：１０Ｈｚの測定条件で測定する動的粘弾性に相当する。
【００８１】
本発明のゴルフボール用樹脂組成物のメルトフローレイト（１９０℃×２．１６ｋｇ）は、０．０１ｇ／１０ｍｉｎ以上が好ましく、０．０５ｇ／１０ｍｉｎ以上がより好ましく、０．１ｇ／１０ｍｉｎ以上がさらに好ましく、１００ｇ／１０ｍｉｎ以下が好ましく、８０ｇ／１０ｍｉｎ以下がより好ましく、５０ｇ／１０ｍｉｎ以下がさらに好ましい。ゴルフボール用樹脂組成物のメルトフローレイトが、上記範囲内であれば、ゴルフボール構成部材への成形性が良好である。
【００８２】
前記ゴルフボール用樹脂組成物の反発弾性率は、４０％以上が好ましく、４３％以上がより好ましく、４６％以上がさらに好ましい。反発弾性率が、４０％以上のゴルフボール用樹脂組成物を用いることにより、反発性（飛距離）に優れるゴルフボールが得られる。前記反発弾性率は、ゴルフボール用樹脂組成物をシート状に成形して測定した反発弾性率であり、後述する測定方法により測定する。
【００８３】
前記ゴルフボール用樹脂組成物のスラブ硬度は、ショアＤ硬度で５以上が好ましく、７以上がより好ましく、１０以上がさらに好ましく、７０以下が好ましく、６５以下がより好ましく、６０以下がさらに好ましく、５０以下が最も好ましい。スラブ硬度がショアＤ硬度で５以上のゴルフボール用樹脂組成物を用いることにより、反発性（飛距離）に優れるゴルフボールが得られる。一方、スラブ硬度がショアＤ硬度で７０以下のゴルフボール用樹脂組成物を用いることにより、耐久性に優れるゴルフボールが得られる。ここで、ゴルフボール用樹脂組成物のスラブ硬度とは、ゴルフボール用樹脂組成物をシート状に成形して測定した硬度であり、後述する測定方法により測定する。
【００８４】
本発明のゴルフボールは、本発明のゴルフボール用樹脂組成物から形成された構成部材を有するものであれば、特に限定されない。例えば、ワンピースゴルフボール；単層コアと、前記単層コアを被覆するように配設されたカバーとを有するツーピースゴルフボール；センターと前記センターを被覆するように配設された単層の中間層とからなるコアと、前記コアを被覆するように配設されたカバーとを有するスリーピースゴルフボール；または、センターと前記センターを被覆するように配設された一以上の中間層とからなるコアと、前記コアを被覆するように配設されたカバーを有するマルチピースゴルフボール（前記スリーピースゴルフボールを含む）を構成するいずれかの構成部材が本発明のゴルフボール用樹脂組成物から形成されているゴルフボールを挙げることができる。これらの中でも、少なくとも一層以上のコアと前記コアを被覆するカバーとを有するゴルフボールであって、前記コアの少なくとも一層が、本発明のゴルフボール用樹脂組成物から形成されている態様、または、ワンピースゴルフボールのゴルフボール本体が本発明のゴルフボール用樹脂組成物から形成されている態様が好ましい。特に、単層コアと、前記単層コアを被覆するように配設されたカバーとを有するツーピースゴルフボールであって、前記単層コアが本発明のゴルフボール用樹脂組成物から形成されている態様、または、センターと前記センターを被覆するように配設された一以上の中間層とからなるコアと、前記コアを被覆するように配設されたカバーを有するマルチピースゴルフボールであって、前記センターが、本発明のゴルフボール用樹脂組成物から形成されている態様が好ましい。
【００８５】
以下、本発明のゴルフボールを、コアと前記コアを被覆するように配設されたカバーとを有するツーピースゴルフボールであって、前記コアが、本発明のゴルフボール用樹脂組成物から形成されている態様に基づいて詳述するが、本発明は斯かる態様に限定されない。
【００８６】
前記コアは、例えば、本発明のゴルフボール用樹脂組成物を射出成形することにより成形される。具体的には、１ＭＰａ〜１００ＭＰａの圧力で型締めした金型内に、１６０℃〜２６０℃に加熱溶融したゴルフボール用樹脂組成物を１秒〜１００秒で注入し、３０秒〜３００秒間冷却して型開きすることにより行うことが好ましい。
【００８７】
前記コアの形状としては、球状であることが好ましい。コアの形状が球状でない場合には、カバーの厚みが不均一になる。その結果、部分的にカバー性能が低下する箇所が生じるからである。
【００８８】
前記コアの直径は、３９．００ｍｍ以上が好ましく、３９．２５ｍｍ以上がより好ましく、３９．５０ｍｍ以上がさらに好ましく、４２．３７ｍｍ以下が好ましく、４２．２２ｍｍ以下がより好ましく、４２．０７ｍｍ以下がさらに好ましい。前記コアの直径が３９．００ｍｍ以上であれば、カバー層の厚みが厚くなり過ぎず、その結果、反発性が良好となる。一方、コアの直径が４２．３７ｍｍ以下であれば、カバー層が薄くなり過ぎず、カバーの保護機能が十分に発揮される。
【００８９】
前記コアは、直径３９．００ｍｍ〜４２．３７ｍｍの場合、初期荷重９８Ｎを負荷した状態から終荷重１２７５Ｎを負荷したときまでの圧縮変形量（圧縮方向にセンターが縮む量）が、１．００ｍｍ以上が好ましく、１．１０ｍｍ以上がより好ましく、５．００ｍｍ以下が好ましく、４．９０ｍｍ以下がより好ましく、４．８０ｍｍ以下がさらに好ましい。前記圧縮変形量が、１．００ｍｍ以上であれば打球感が良好となり、５．００ｍｍ以下であれば、反発性が良好となる。
【００９０】
前記コアの表面硬度は、ショアＤ硬度で２０以上が好ましく、２５以上がより好ましく、３０以上がさらに好ましく、７０以下が好ましく、６９以下がより好ましい。コアの表面硬度を、ショアＤ硬度で２０以上とすることにより、コアが軟らかくなり過ぎることがなく、良好な反発性が得られる。また、コアの表面硬度をショアＤ硬度で７０以下とすることにより、コアが硬くなり過ぎず、良好な打球感が得られる。
【００９１】
前記コアの中心硬度は、ショアＤ硬度で５以上であることが好ましく、７以上がより好ましく、１０以上がさらに好ましい。コアの中心硬度がショアＤ硬度で５未満であると、軟らかくなりすぎて反発性が低下する場合がある。また、コアの中心硬度は、ショアＤ硬度で５０以下であることが好ましく、４８以下がより好ましく、４６以下がさらに好ましい。中心硬度がショアＤ硬度で５０を超えると、硬くなり過ぎて、打球感が低下する傾向があるからである。本発明において、コアの中心硬度とは、コアを２等分に切断して、その切断面の中心点についてスプリング式硬度計ショアＤ型で測定した硬度を意味する。
【００９２】
前記コアが、充填剤を含有することも好ましい。充填剤は、主として最終製品として得られるゴルフボールの密度を１．０〜１．５ｇ／ｃｍ３の範囲に調整するための重量調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、樹脂成分１００質量部に対して、０．５質量部以上が好ましく、１．０質量部以上がより好ましく、３０質量部以下が好ましく、２０質量部以下がより好ましい。充填剤の配合量が０．５質量部未満では、重量調整が難しくなり、３０質量部を超えると樹脂成分の重量比率が小さくなり反発性が低下する傾向があるからである。
【００９３】
本発明のゴルフボールのカバーは、樹脂成分を含有するカバー用組成物から形成されることが好ましい。前記樹脂成分としては、例えば、アイオノマー樹脂、ポリエステル樹脂、熱可塑性ウレタン樹脂若しくは２液硬化型ウレタン樹脂などのウレタン樹脂、ポリアミド樹脂などの各種樹脂、アルケマ（株）から商品名「ペバックス（登録商標）（例えば、「ペバックス２５３３」）」で市販されている熱可塑性ポリアミドエラストマー、東レ・デュポン（株）から商品名「ハイトレル（登録商標）（例えば、「ハイトレル３５４８」、「ハイトレル４０４７」）」で市販されている熱可塑性ポリエステルエラストマー、ＢＡＳＦジャパン（株）から商品名「エラストラン（登録商標）（例えば、「エラストランＸＮＹ９７Ａ」）」で市販されている熱可塑性ポリウレタンエラストマー、三菱化学（株）から商品名「ラバロン（登録商標）」で市販されている熱可塑性スチレンエラストマーなどを挙げることができる。前記樹脂成分は、単独であるいは２種以上を混合して使用してもよい。
【００９４】
前記アイオノマー樹脂としては、（ａ−２）成分、または、（ａ−４）成分として例示したものを使用することが好ましい。
【００９５】
ゴルフボールのカバーを構成するカバー用組成物は、樹脂成分として、ポリウレタン樹脂（ポリウレタンエラストマーを含む）またはアイオノマー樹脂を含有することがより好ましい。カバー用組成物の樹脂成分中のポリウレタン樹脂またはアイオノマー樹脂の含有率は、５０質量％以上が好ましく、６０質量％以上がより好ましく、７０質量％以上がさらに好ましい。
【００９６】
カバー用組成物は、上述した樹脂成分のほか、白色顔料（例えば、酸化チタン）、青色顔料、赤色顔料などの顔料成分、酸化亜鉛、炭酸カルシウムや硫酸バリウムなどの重量調整剤、分散剤、老化防止剤、紫外線吸収剤、光安定剤、蛍光材料または蛍光増白剤などを、カバーの性能を損なわない範囲で含有してもよい。
【００９７】
白色顔料（例えば、酸化チタン）の含有量は、カバーを構成する樹脂成分１００質量部に対して、０．５質量部以上が好ましく、１質量部以上がより好ましく、１０質量部以下が好ましく、８質量部以下がより好ましい。白色顔料の含有量を０．５質量部以上とすることによって、カバーに隠蔽性を付与することができる。また、白色顔料の含有量が１０質量部超になると、得られるカバーの耐久性が低下する場合があるからである。
【００９８】
本発明のゴルフボールのカバーを成形する方法としては、例えば、カバー用組成物から中空殻状のシェルを成形し、コアを複数のシェルで被覆して圧縮成形する圧縮成形法（好ましくは、カバー用組成物から中空殻状のハーフシェルを成形し、コアを２枚のハーフシェルで被覆して圧縮成形する方法）、あるいは、カバー用組成物をコア上に直接射出成形する射出成形法を挙げることができる。
【００９９】
カバー用組成物を射出成形してカバーを成形する場合、あらかじめ押出して得られたペレット状のカバー用組成物を用いて射出成形しても良いし、あるいは、基材樹脂成分や顔料などのカバー用材料をドライブレンドして直接射出成形してもよい。カバー成形用上下金型としては、半球状キャビティを有し、ピンプル付きで、ピンプルの一部が進退可能なホールドピンを兼ねているものを使用することが好ましい。射出成形によるカバーの成形は、上記ホールドピンを突き出し、コアを投入してホールドさせた後、カバー用組成物を注入して、冷却することによりカバーを成形することができる。具体的には、９ＭＰａ〜１５ＭＰａの圧力で型締めした金型内に、２００℃〜２５０℃に加熱したカバー用組成物を０．５秒〜５秒で注入し、１０秒〜６０秒間冷却して型開きすることにより行うことが好ましい。
【０１００】
カバーには、通常、表面にディンプルと呼ばれるくぼみが形成される。カバーに形成されるディンプルの総数は、２００個以上５００個以下が好ましい。ディンプルの総数が２００個未満では、ディンプルの効果が得られにくい。また、ディンプルの総数が５００個を超えると、個々のディンプルのサイズが小さくなり、ディンプルの効果が得られにくい。形成されるディンプルの形状（平面視形状）は、特に限定されるものではなく、円形；略三角形、略四角形、略五角形、略六角形などの多角形；その他不定形状；を単独で使用してもよいし、２種以上を組合せて使用してもよい。
【０１０１】
カバーの厚みは、２．０ｍｍ以下が好ましく、１．６ｍｍ以下がより好ましく、１．２ｍｍ以下がさらに好ましく、１．０ｍｍ以下が特に好ましい。カバーの厚みが２．０ｍｍ以下であれば、得られるゴルフボールの反発性や打球感がより良好となる。前記カバーの厚みは、０．１ｍｍ以上が好ましく、０．２ｍｍ以上がより好ましく、０．３ｍｍ以上がさらに好ましい。カバーの厚みが０．１ｍｍ未満では、カバーの成形が困難になるおそれがあり、また、カバーの耐久性や耐摩耗性が低下する場合もある。
【０１０２】
カバーが成形されたゴルフボール本体は、金型から取り出し、必要に応じて、バリ取り、洗浄、サンドブラストなどの表面処理を行うことが好ましい。また、所望により、塗膜やマークを形成することもできる。塗膜の膜厚は、特に限定されないが、５μｍ以上が好ましく、７μｍ以上がより好ましく、２５μｍ以下が好ましく、１８μｍ以下がより好ましい。膜厚が５μｍ未満になると継続的な使用により塗膜が摩耗消失しやすくなり、膜厚が２５μｍを超えるとディンプルの効果が低下してゴルフボールの飛行性能が低下するからである。
【０１０３】
本発明のゴルフボールは、初期荷重９８Ｎを負荷した状態から終荷重１２７５Ｎを負荷したときの圧縮変形量（圧縮方向に縮む量）は、２．０ｍｍ以上であることが好ましく、２．２ｍｍ以上がより好ましく、４．０ｍｍ以下であることが好ましく、３．５ｍｍ以下がより好ましい。前記圧縮変形量が２．０ｍｍ以上のゴルフボールは、硬くなり過ぎず、打球感が良い。一方、圧縮変形量を４．０ｍｍ以下にすることにより、反発性が高くなる。
【０１０４】
以上、本発明のゴルフボール用樹脂組成物をコアに用いる態様について説明したが、本発明のゴルフボール用樹脂組成物は、センター、中間層、あるいは、カバーにも用いることもできる。センターが本発明のゴルフボール用樹脂組成物から形成される場合、中間層を形成する材料としては、例えば、カバー材料として例示した樹脂成分を用いることができる。
【実施例】
【０１０５】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【０１０６】
［評価方法］
（１）スラブ硬度（ショアＤ硬度）
表１〜表３に示した配合材料をニーダーで２００℃で１５分間混練した後、１６０℃〜２１０℃でプレス成形して、厚み約２ｍｍのシートを作製した。このシートを、２３℃で２週間保存した。スラブ硬度は、このシートを、測定基板などの影響が出ないように、３枚以上重ねた状態で、ＡＳＴＭ−Ｄ２２４０に規定するスプリング式硬度計ショアＤ型を備えた高分子計器社製自動ゴム硬度計Ｐ１型を用いて測定した。
【０１０７】
（２）メルトフローレイト（ＭＦＲ）（ｇ／１０ｍｉｎ）
ＭＦＲは、フローテスター（島津製作所社製、島津フローテスターＣＦＴ−１００Ｃ）を用いて、ＪＩＳ  Ｋ７２１０に準じて測定した。なお、測定は、測定温度１９０℃、荷重２．１６ｋｇの条件で行った。
【０１０８】
（３）反発弾性（％）
表１〜表３に示した配合材料をニーダーで２００℃で１５分間混練した後、１６０℃〜２１０℃でプレス成形して、厚み約２ｍｍのシートを作製した。当該シートから直径２８ｍｍの円形状に打抜いたものを６枚重ねることにより、厚さ約１２ｍｍ、直径２８ｍｍの円柱状試験片を作製した。この試験片についてリュプケ式反発弾性試験（試験温湿度２３℃、５０ＲＨ％）を行った。なお、試験片の作製および試験方法は、ＪＩＳ  Ｋ６２５５に準じて行った。
【０１０９】
（４）圧縮変形量（ｍｍ）
球形体に初期荷重９８Ｎを負荷した状態から終荷重１２７５Ｎを負荷したときまでの圧縮方向の変形量（圧縮方向に球形体が縮む量）を測定した。圧縮変形量は、球形体Ｎｏ．１９の圧縮変形量を１．００として指数化した値で示した。
【０１１０】
（５）反発係数
各球形体に１９８．４ｇの金属製円筒物を４０ｍ／秒の速度で衝突させ、衝突前後の円筒物およびゴルフボールの速度を測定し、それぞれの速度および重量から各ゴルフボールの反発係数を算出した。測定は、各球形体について１２個ずつ行って、その平均値を各球形体の反発係数とした。
【０１１１】
（６）打球感
アマチュアゴルファー（上級者）１０人により、ドライバーを用いた実打テストを行って、各人の打撃時のフィーリングを下記基準で評価させた。１０人の評価のうち、最も多い評価をそのゴルフボールの打球感とした。
評価基準
優：衝撃が少なくてフィーリングが良い。
良：普通。
不良：衝撃が大きくてフィーリングが悪い。
【０１１２】
（７）固体高分解能炭素核磁気共鳴法（ＮＭＲ法）によって観測される１３Ｃ核のスピン−格子緩和時間（Ｔ１）の測定方法
装置：Ｂｒｕｋｅｒ  Ａｖａｎｃｅ  ４００
測定方法：Ｔｏｒｃｈａ法によるＴ１緩和時間測定
測定周波数：１００．６２５６２０７ＭＨｚ
測定温度：室温
基準物質：アダマンタン
マジック角回転の回転数：５０００Ｈｚ
パルス幅：４．８０μｓｅｃ
コンタクトタイム：２０００μｓｅｃ
パルスの間隔：１μｓｅｃ，１００ｍｓｅｃ、５００ｍｓｅｃ、１ｓｅｃ、２ｓｅｃ、３ｓｅｃ、４ｓｅｃ、６ｓｅｃ、８ｓｅｃ、１０ｓｅｃ、１２ｓｅｃ、１５ｓｅｃ、２０ｓｅｃ、４０ｓｅｃ、８０ｓｅｃ、１２０ｓｅｃ
磁場強度：９．４Ｔ
【０１１３】
（８）貯蔵弾性率Ｅ’（Ｐａ）および損失弾性率Ｅ”（Ｐａ）の測定
ゴルフボール用樹脂組成物の貯蔵弾性率Ｅ’（Ｐａ）および損失弾性率Ｅ”（Ｐａ）を以下の条件で測定した。
装置：ユービーエム社製動的粘弾性測定装置Ｒｈｅｏｇｅｌ−Ｅ４０００
測定サンプル：表１〜表３に示した配合材料をニーダーで２００℃で１５分間混練した後、１６０℃〜２１０℃でプレス成形して、厚み約２ｍｍのシートを作製した。このシートから、幅４ｍｍ、クランプ間距離２０ｍｍになるように試料片を切り出した。
測定モード：引張
測定温度：１２℃
加振周波数：１０Ｈｚ
測定ひずみ：０．０５％
【０１１４】
［球形体（コア）の作製］
表１〜表３に示すように、配合材料をドライブレンドし、二軸混練型押出機によりミキシングして、ストランド状に冷水中に押し出した。押出されたストランドをペレタイザーにより切断してペレット状のゴルフボール用樹脂組成物を調製した。押出条件は、スクリュー径４５ｍｍ、スクリュー回転数２００ｒｐｍ、スクリューＬ／Ｄ＝３５であり、配合物は、押出機のダイの位置で１６０〜２３０℃に加熱された。得られたペレット状のゴルフボール用樹脂組成物を２２０℃にて射出成形し、直径４０ｍｍの球形体（コア）を得た。
【０１１５】
【表１】
0005836799.tif 000008
【０１１６】
【表２】
0005836799.tif 000009
【０１１７】
【表３】
0005836799.tif 000010
【０１１８】
表１〜表３で使用した原料は以下の通りである。
ニュクレルＡＮ４３１９：三井・デュポンポリケミカル社製、エチレン・メタクリル酸・アクリル酸ブチル共重合体（メルトフローレイト（１９０℃×２．１６ｋｇ）：５５ｇ／１０ｍｉｎ、曲げ剛性率：２１ＭＰａ）
オレイルジメチルアミノ酢酸ベタイン：ルーブリゾール社製「Ｃｈｅｍｂｅｔａｉｎｅ  ＯＬ」の精製品（水分と塩分を除去）
ラウリルジメチルアミノ酢酸ベタイン：日油社製「ニッサンアノン  ＢＬ」の精製品（水分と塩分を除去）
ステアリルジメチルアミノ酢酸ベタイン：花王社製「アンヒトール８６Ｂ」の精製品（水分と塩分を除去）
オレイルジメチルアミノプロピオン酸ベタイン：株式会社ナード研究所で合成（市販品無し）
オレアミドプロピルジメチルアミノ酢酸ベタイン：Rhodia社「Mirataine BET-o」脱塩・脱水処理品
オレイルジメチルアミンオキシド：Cognis社「Standamox 01」脱水処理品
ステアリン酸：日油社製「粉末ステアリン酸つばき」
オレイン酸：東京化成工業社製
水酸化マグネシウム：和光純薬工業社製
【０１１９】
表１〜表３から明らかなように、（Ａ）（ａ−１）オレフィンと、炭素数３〜８個のα，β−不飽和カルボン酸との二元共重合体、（ａ−２）オレフィンと、炭素数３〜８個のα，β−不飽和カルボン酸との二元共重合体の金属イオン中和物からなるアイオノマー樹脂、（ａ−３）オレフィンと炭素数３〜８個のα，β−不飽和カルボン酸とα，β−不飽和カルボン酸エステルとの三元共重合体、および、（ａ−４）オレフィンと炭素数３〜８個のα，β−不飽和カルボン酸とα，β−不飽和カルボン酸エステルとの三元共重合体の金属イオン中和物からなるアイオノマー樹脂より成る群から選択される少なくとも一種の樹脂成分と（Ｂ）分子内にアニオン性部位を有する化合物とを含有し、樹脂成分として、（Ａ）（ａ−１）前記二元共重合体、および／または、（ａ−３）前記三元共重合体のみを含有する場合には、さらに（Ｃ）塩基性無機金属化合物を含有するゴルフボール用樹脂組成物であって、前記ゴルフボール用樹脂組成物が含有する金属イオンと、（Ａ）樹脂成分と、（Ｂ）分子内にアニオン性部位を有する化合物について、非経験的分子軌道計算法として基底関数Ｂ３ＬＹＰ／６−３１Ｇ（ｄ）を用いて求められる前記金属イオンと（Ｂ）成分中のアニオン性部位との配位エネルギーＡ(kcal/mol)と、前記金属イオンと（Ａ）成分のカルボキシルイオンとの配位エネルギーＢ(kcal/mol)と、前記金属イオンと（Ａ）成分のオレフィンとの配位エネルギーＣ(kcal/mol)とが、下記式を満足するゴルフボール用樹脂組成物は、柔軟でありながらも、反発性が高いことが明らかである。
０．３≦（Ａ−Ｃ）／（Ｂ−Ｃ）≦０．６
【０１２０】
図１は、反発係数と緩和時間（Ｔ１）との関係を示すグラフであり、緩和時間（Ｔ１）が短くなるほど、反発係数が高くなることが分かる。特に緩和時間が１５秒以下であれば、反発係数が大きいコアが得られる。図２は、反発性とｌｏｇ（Ｅ’／Ｅ”２）との関係を示すグラフである。ｌｏｇ（Ｅ’／Ｅ”２）が大きくなるに従って、反発係数も大きくなることが分かる。特に、ｌｏｇ（Ｅ’／Ｅ”２）が−６．５５以上であれば、反発係数が大きいコアが得られる。
【産業上の利用可能性】
【０１２１】
本発明によれば、反発性と柔軟性に優れたゴルフボール用樹脂組成物が得られ、本発明のゴルフボール用樹脂組成物を用いることで、反発性および打球感に優れたゴルフボールが得られる。
【図１】
0005836799.tif 000011
【図２】
0005836799.tif 000012